(57)【特許請求の範囲】
【請求項１】
孔径が５〜８オングストロームの範囲であるゼオライト型アルミノケイ酸塩とリン酸アルミニウム結合剤を含むオイル−ドロップされた触媒（oil-dropped catalyst）において、２θ（θ＝ブラッグ角）が48.5度及び46.5度でのそれぞれのピークの強度が48.5：46.5で少なくとも1.1であるようなＸ線粉末回折パターンを有している芳香族化合物の不均化触媒。
【請求項２】
２θ（θ＝ブラッグ角）が48.5度及び47.5度でのそれぞれのピークの強度が48.5：47.5で少なくとも1.0であるようなＸ線粉末回折パターンをさらに有している請求項１記載の芳香族化合物の不均化触媒。
【請求項３】
ゼオライト型アルミノケイ酸塩がＭＦＩ，ＭＥＬ，ＭＴＷ及びＴＯＮを含む群から選択されるペンタシル・ゼオライトである請求項１記載の芳香族化合物の不均化触媒。
【請求項４】
触媒が球状、あるいはほぼ球状の形状を有する請求項１記載の芳香族化合物の不均化触媒。
【請求項５】
ゼオライトが強化された表面シリコン成分を有している請求項４記載の芳香族化合物の不均化触媒。
【請求項６】
触媒が、孔径が５〜８オングストロームの範囲であるゼオライト型アルミノケイ酸塩とリン酸アルミニウム結合剤とを必須成分とするものである請求項１記載の芳香族化合物の不均化触媒。
【請求項７】
不均化ゾーン内で不均化条件の下で供給原料を孔径が５〜８オングストロームの範囲であるゼオライト型アルミノケイ酸塩とリン酸アルミニウム結合剤とで構成されているオイル−ドロップされた触媒と接触させてパラキシレンを含有する生成物を得る工程を含み、その触媒が２θ（θ＝ブラッグ角）が48.5度及び46.5度でのそれぞれピークの強度が48.5：46.5で少なくとも1.1であるようなＸ線粉末回折パターンを有していることを特徴とするトルエン含有原料油を不均化させる方法。
【請求項８】
不均化条件が200℃〜600℃の範囲の温度と、絶対圧で100kPa〜６MPaの範囲の圧力と、0.2〜10hr-1の範囲の重量時間空間速度を含んでおり、遊離水素が原料炭化水素に対して0.5〜10のモル比で存在している請求項７記載の方法。
【請求項９】
触媒が、孔径が５〜８オングストロームの範囲であるゼオライト型アルミノケイ酸塩とリン酸アルミニウム結合剤とを必須成分とするものである請求項７記載の方法。
【請求項１０】
原料油の不均化のために使用する前にその触媒上に５〜40質量％の炭素を凝華させることをさらに含む請求項７記載の方法。
【発明の詳細な説明】
【０００１】
【発明の属する技術分野】
キシレン異性体は種々の重要な工業的化学製品のための原料として石油から大量に生産されている。キシレン異性体の中で最も有用なのはパラキシレンであり、大量の基本的需要量から高い成長率を示しているポリエステルのための重要な原料となっている。オルトキシレンは大量の需要量を有し、成長した市場を有するフタル酸無水物を生産するために用いられている。メタキシレンは可塑剤、アゾ染料、及び木材保存剤などの製品のために用いられており、その量は上のものに比較すればやや少ないが、増大しつつある。エチルベンゼンは一般的にはキシレン混合物内に存在しており、スチレン生産のためにしばしば回収されるが、通常は、Ｃ8芳香族化合物のより好ましくない成分と考えられている。
【０００２】
【従来の技術】
芳香族化合物のうちで、キシレンの工業化学製品の原料としての全体的な重要性はベンゼンに匹敵する。キシレンもベンゼンもナフサの改質によって需要を満たすほど十分には石油から生産されないので、キシレン及びベンゼンの収量を増やすためには他の炭化水素の転化が必要である。最も一般的には、トルエンを脱アルキル化してベンゼンを生産したり、あるいはそれを不均化してそれからベンゼン及び個々のキシレン異性体が回収されるＣ8芳香族化合物がつくられる。より最近、トルエンを選択的に不均化して、均衡状態を上回るパラキシレンを得るためのプロセスが紹介されている。
【０００３】
多くの芳香族化合物の現在の課題はキシレンの収量を増大すること、及びベンゼン生産の割合を減らすことである。キシレン誘導体に対する需要はベンゼン誘導体に対する需要より急速に伸びている。工業国におけるガソリンのベンゼン成分を減らすための改質修正が行われており、これによって需要を満たすために使えるベンゼンの供給量は増大することになろう。不均化プロセスから生産されるベンゼンは市場競争力を持つには不十分な純度であることがしばしばある。ベンゼンを消費にしてキシレンの収量を高めることは好ましい課題であり、トルエンと共にＣ9芳香族化合物をトランスアルキル化するプロセスも実用化されている。
【０００４】
米国特許出願No.4,016,219（Kaeding）はリンを少なくとも0.5質量％の割合で添加することによって修飾されたゼオライトで構成される触媒を用いたトルエン不均化のためのプロセスを開示している。ゼオライトの結晶をリン化合物と接触させてゼオライトとリン化合物の反応を起こさせる。修飾されたゼオライトは次に指示された基質物質内に組み込むことができる。
【０００５】
米国特許出願No.4,097,543（Haagら）は制御されたプレコーキングされたゼオライトを用いたパラキシレンの選択的生産のためのトルエン不均化を教示している。このゼオライトはグループＩＢからVIIIまでの種々の元素によってイオン交換することができ、さらに、種々の粘土及び他の多孔性基質物質と合成することができる。
【０００６】
米国特許出願No.4,629,717（Chao）は均一なヒドロゾルのゲル化によって形成されるリン修飾アルミナヒドロゾルを開示している。この複合物は140〜450ｍ2の比較的大きな表面積を有しており、さらに、１−ヘプテン転化テストにおける高い活性及び選択性を有している。
【０００７】
【課題が解決しようとする課題】
芳香性炭化水素不均化のための改良された方法を提供して望ましいアルキル芳香性異性体をつくりだすことが本発明の目的である。具体的な目的はトルエンの不均化によってパラキシレンの高い収量を得ることである。
【０００８】
この発明は、特殊なＸ線回折パターンを有し、リン酸アルミニウム結合剤と共にオイル−ドロップされたゼオライトを含む触媒を用いたトルエンの不均化によってパラキシレンに対する選択性に関するポテンシャルと高い活性が得られるという発見に基づいている。
【０００９】
【課題が解決するための手段】
本発明は従って孔径が５〜８オングストロームの範囲のゼオライト型アルミノケイ酸塩とリン酸アルミニウム結合剤によって構成されるオイル−ドロップされた球状触媒を示している。この触媒は、２θ（θ＝ブラッグ角）の値が48.5度及び46.5度でのそれぞれのピークの強度が48.5：46.5で少なくとも約1.1であり、最適には２θ（θ＝ブラッグ角）の値が48.5度及び47.5度でのそれぞれのピークの強度が48.5：47.5で少なくとも約1.0であるようなＸ線粉末回折パターンを有している。本発明による好ましい触媒は好ましくはＭＦＩ，ＭＥＬ，及びＭＴＷから選択されるゼオライト型アルミノケイ酸塩で構成され、最適にはＭＦＩによって構成されている。ひとつの実施の形態で、この触媒は約１mm以下の粒子サイズを有している。オイルドロッピング技術は通常は球状またはほぼ球状な触媒をもたらす。
【００１０】
本発明はまた、本発明による触媒を用いてトルエン原料を不均化させてパラキシレンによって構成される生成物を得るためのステップで構成されている。好ましくは、この生成物は不均化条件での均衡濃度を上回るパラキシレンを含んでいる。この触媒は好ましくはその触媒上に制御された濃度の炭素を沈着させて、その生成物におけるパラキシレンに対する選択性を増大させるために、その使用前にプレコーキング処理される。プロセスの組み合わせにはオプションとして、吸着分離を用いるキシレン分離ゾーンが含まれている。
【００１１】
【実施の実施の形態】
このプロセスに対する原料油は１つ又は複数の供給源から派生した実質的に純粋な芳香族炭化水素によって構成されている。芳香族化合物は、例えば触媒による改質、あるいは熱分解を行い、その後芳香族化合物を多量に含んだ生成物をつくりだすための水素化処理を行うことによってつくりだすことができる。この芳香性原料油は芳香性炭化水素と非芳香性化合物の混合物から芳香性炭化水素を抽出して、その抽出物を分留することによって、このような生成物から派生させてもよい。大量の芳香性炭化水素がこうした方法で商業的に回収されている。この芳香性炭化水素はトルエン、キシレン異性体、エチルベンゼン、若しくはＣ9及びそれより重い芳香族化合物のいずれか１つ又は複数によって構成されている場合もある。こうした方法で調製される好ましいトルエン原料油を分留して、ベンゼンとＣ8芳香族化合物を分離し、その分留の程度はその不均化プロセスの経済的ファクターに従って調節することができる。
【００１２】
通常は不均化反応の生成物から再循環されるトルエンとの混合状態にある、トルエン原料油は好ましくは不均化ゾーンに対して効果的な結合原料とするために遊離水素と混合される。それが存在している場合、水素は不均化ゾーン内で満足すべき安定性をもたらすために原料油の炭化水素に対して20：１のモル比を超える必要はなく、好ましくはそのモル比は0.5〜10の範囲である。その水素はメタン及びエタンなどの炭化水素及び窒素などの不活性ガスを含んでいてもよいが、好ましくは大量の水素ロスとそのプロセスに伴う好ましくない経済的条件の発生を回避するために少なくとも90モル％程度の濃度にある。この不均化反応は通常ベンゼン、その他のＣ8芳香族化合物、及びそれより少量のＣ9+芳香族化合物を含むパラキシレン含有生成物をつくりだす。
【００１３】
不均化ゾーンへのこの組み合わせ原料は先ず反応ゾーンからの流出液に対する間接熱交換によって加熱され、次に、加熱ヒーター内でさらに加熱される。その結果得られた蒸気ストリームをその後ひとつ又は複数の個別反応器によって構成される反応ゾーンを通じて送られる。この組み合わせ原料が反応ゾーンを通過することによって、水素と生成物及び未転化炭化水素の両方を含む蒸気流出ストリームをつくりだす。この流出液は通常はその反応ゾーンに対する間接熱交換によって冷却され、さらに、空気かあるいは冷却水の使用を通じてさらに冷却される。流出ストリームの温度は一般的には供給原料と１分子あたり６つ以上の炭素原子を有する生成物のほとんどすべてを濃縮させるのに十分な程度に熱交換によって下げられる。その結果得られる混合相ストリームは蒸気−液体分離装置内に送られて、そこでこれら２つの相が分離され、それから水素を多量に含んだ蒸気が反応ゾーンに循環される。この分離装置からの濃縮物はストリッピングカラム内に送られて、その内部で、その流出液内に存在している実質的にすべてのＣ5及びより軽量の炭化水素がオーバーヘッドストリーム内に濃縮されて、そのプロセスから除去される。ここで不均化流出液ストリームは総ストリッパー底留分として回収される。
【００１４】
このプロセスの不均化ゾーン内で用いられる条件は約200℃〜600℃の範囲、好ましくは350℃〜575℃の範囲の温度を含んでいる。触媒は処理中に徐々にその活性を失っていくので、望ましい程度の転化を維持するために必要な温度は上昇する。通常の運転後温度は、従って、運転開始温度より65℃以上上回る。トルエンとＣ9芳香族化合物とが組み合わせ供給原料内に存在しているトランスアルキル化の実施の形態には、反応温度は約200℃〜525℃の範囲でやや低くなっている。
【００１５】
不均化ゾーンは絶対圧で100kPa〜６MPaの広い範囲にわたる昇圧状態で運転される。好ましい圧力範囲は２〜3.5MPaの範囲である。不均化反応は非常に広い空間速度範囲で行うことができ、空間速度が高くなると転化が少なくなり、パラキシレンの比率がより高くなる。時間当たりの重量空間速度は一般には約0.2〜10hr-1の範囲である。
【００１６】
本発明に対する組み合わせ原料油の１成分としてＣ9芳香族化合物をこのプロセスに対する原料油の成分として含んでいる重量芳香族化合物ストリームが含まれているのは本発明の範囲内である。それによってトルエン及びＣ9芳香族化合物のトランスアルキル化が上に述べた不均化条件の範囲内で行われる。重量芳香族化合物ストリームはそれと同じ、あるいは異なった公知の精油及び石油化学プロセス誘導する事もできるし、及び／又は不均化／トランスアルキル化からの生成物として循環させることもできる。ベンゼンも不均化／トランスアルキル化への組み合わせ原料内に存在している場合もある。しかしながら、供給原料は以下に述べるように高度のパラキシレン選択性を実現するために基本的にはトルエンで構成されているのが望ましい。
【００１７】
不均化流出ストリームは軽量再循環ストリーム、パラキシレン含有Ｃ8芳香族化合物生成物、及び重量芳香族化合物ストリームに分離される。パラキシレン含有生成物は純粋なパラキシレン回収のためにキシレン分離ゾーンに送ることもできるし、オプションとして、他のキシレンおよびエチルベンゼンも純粋な生成物として回収することもできる。パラキシレン含有ストリームは好ましくはパラキシレン総キシレンに対する割合で、不均化条件でのその均衡濃度を上回って含んでおり、より好ましくは約80重量％のパラキシレンを含んでおり、最も好ましくは少なくとも約85重量％のパラキシレンを含んでいる。軽量再循環ストリームはベンゼン及びトルエン回収などの他の使用目的に向けても良いが、オプションとしては、ベンゼンとトルエンを含んでいるばかりでなくベンゼン内に残留してその商業価値を低下させてしまう量の芳香族化合物も含んでいるので、その一部は不均化ゾーンに送られる。重量リサイクル・ストリームはＣ9及びより重い芳香族化合物のほとんどすべてを含んでおり、そのプロセスの生成物として引き出されるか、あるいはトランスアルキル化がそのプロセスの目的であればその一部あるいは全部が反応に戻される場合もある。キシレン分離ゾーンは分留、結晶化、あるいは選択的吸着などの種々の技術をひとつ、あるいは複数用いてキシレン分離ゾーン内でパラキシレン含有ストリームから純粋なパラキシレンを回収することができる。
【００１８】
本発明による触媒は分子ふるい及び耐火無機酸化物で構成されている。好ましい分子ふるいはＳｉ：Ａｌ2比が約10より大きく、好ましくは20より大きく、そして孔径が約５〜８オングストロームであればどれでもよいゼオライト型アルミノケイ酸塩である。使用可能なゼオライトの具体例はＭＦＩ，ＭＥＬ，ＥＵＯ，ＦＥＲ，ＭＦＳ，ＭＴＴ，ＭＴＷ，ＴＯＮ，ＭＯＲ及びＦＡＵタイプのゼオライトである。ペンタシルゼオライトＭＦＩ，ＭＥＬ，ＭＴＷ及びＴＯＮが好ましく、そしてしばしばＺＳＭ−５と呼ばれる、ＭＦＩ−タイプ・ゼオライトが特に好ましい。
【００１９】
好ましいＭＦＩ−タイプのゼオライトはこの技術分野ではよく知られている。これらのゼオライトは一般的にはアルミナ原料、シリカ原料、アルカリ金属原料、水、及びアルキルアンモニウム化合物あるいはその前駆体を含む混合物を結晶化させることで調製される。この触媒内に存在しているゼオライトの量はかなり幅広い範囲で変動することが可能であるが、通常は触媒の約30〜90重量％、そして好ましくは約50〜80重量％の範囲で存在している。
【００２０】
好ましくは、このゼオライトでは表面にケイ素成分が強化されている、つまり、ゼオライト表面でのケイ素の割合はゼオライトの他の部分での割合より大きくなっている。この場合の『表面』とは本発明の目的に即して深さが最大でも100オングストロームまで、そして通常は深さが約10オングストロームのゼオライト外部表面層と定義される。最適には、Ｓｉ／Ａｌ2で示されるケイ素／アルミニウム比はゼオライト表面でゼオライト他の大部分での比と比較して約５あるいはそれ以上増大する。成分比率を評価するための表面分析はこの技術分野で知られているいずれの適切な方法、例えばＸＰＳ、オージェ分光、あるいはＳＩＭＳによって行われる。骨格成分の表面比率の判定にはＸＰＳ、あるいはＸ線光電子分光が特に有効である。
【００２１】
表面ケイ素成分の強化はゼオライトを弱酸性アンモニウム塩の希釈酸溶液あるいは水溶液で結合ゼオライトとして、あるいは好ましくは結合剤との複合化の前に処理することによって行われる。未結合ゼオライトを処理するための好ましい希釈酸は塩酸、酢酸、硝酸、リン酸、そして特に硫酸などである。用いることができるアンモニウム塩は塩化アンモニウム、酢酸アンモニウム、及び特に結合ゼオライトを処理するためには硝酸アンモニウムである。処理液は約50℃〜100℃の温度下で、約１時間〜48時間乾燥した触媒粒子と接触され、そして次にその粒子が分離、乾燥され、そして500℃〜700℃の温度範囲で約１〜15時間程度焼成される。
【００２２】
不均化触媒の製造を促進し、強さも持たせ、製造コストを減少させるため、耐火性結合剤または基材が用いられる。この結合剤は組成が均一で、そのプロセスで用いられる条件で比較的耐火性の高いものでなければならない。適切な結合材としてはアルミナ、マグネシア、ジルコニア、クロミア、チタニア、ボリア、トリア、酸化亜鉛、及びシリカのうちのひとつ、あるいは複数を含んでいる。アルミナ及び／又はシリカが好ましい結合材である。
【００２３】
好ましい結合材あるいは基材はリン含有アルミナ（以下リン酸アルミニウムと表記）成分である。この燐はこの技術分野で知られている受け入れ可能な方法でアルミナと複合化させることができる。ゼオライト及びリン酸アルミニウム結合剤は混合され、ゲレーション、ピリング、ノジュリジング、マルメイライジング、スプレイ乾燥、押し出し成形、あるいはこれらの技術のいずれかの組み合わせを用いて粒子に形成される。ゼオライト／リン酸アルミニウム基質を調製するための好ましい方法はゼオライトをアルミナゾルあるいはリン化合物に加えるステップと、以下に述べるようなオイル−ドロップ方法を用いてそのアルミナゾル／リン化合物の混合物を粒子に成形するステップと、そして、その球状またはほぼ球状の粒子を焼成するステップを含んでいる。
【００２４】
リン酸アルミニウムを調製する好ましいオイル−ドロップ法は米国特許出願No.4,629,717に述べられている。このNo.4,629,717特許に述べられている手法は公知のオイル−ドロップ法を用いてリン化合物を含むアルミナのヒドロゾルをゲレーションするステップが含まれている。一般的に、この手法は約80℃〜105℃の還流温度で塩酸溶液内でアルミニウムを消化することによってヒドロゾルを調製するステップを含んでいる。ゾル中でのアルミニウム対塩素の比率は質量比で約0.7：１〜1.5：１の範囲である。そのゾルにリン酸化合物を加える。好ましいリン酸化合物はリン酸、亜リン酸、及びリン酸アンモニウムである。モル比で示したリン対アルミニウムとの比率は元素ベースで約10：１〜１：100の範囲にわたっている。ゼオライトをリン酸アルミニウムヒドロゾルに加えて、その混合物をゲル化する。この混合物をゲル化するひとつの方法はゲル化剤をその混合物と化合させ、その後、得られた化合させた混合物をゲル化が起きて球状粒子が形成される程度の温度に加熱された油槽又は塔に分散させる。このプロセスで用いてもよいゲル化剤はヘキサメチル・テトラアミン、尿素、及びそれらの混合物である。ゲル化剤はヒドロゾル球をヒドロゲル球に固定又は転化させる高温でアンモニアを放出する。この結合混合物は好ましくは油槽内に小滴の形状でノズル、開口部、あるいは回転盤から分散される。この球状あるいはほぼ球状粒子はその後油槽から連続的に引き出され、通常は、その物理的特性をさらに改善するためにオイル又はアンモニア溶液内で特殊な熟成及び乾燥処理にかけられる。その結果得られた粒子をその後洗浄して、約100℃〜150℃の範囲の比較的低温で乾燥させ、450℃〜700℃の温度で約１〜20時間焼成処理する。
【００２５】
触媒中に（酸化物として）存在するリン含有アルミナの量は約10〜70質量％の範囲でよく、好ましくは約20〜50質量％の範囲である。このリン酸アルミニウム結合剤／基質複合体はオプションとしてはそれより低い割合でドロッピングの前にヒドロゾルに加えることができる無機酸化物を含む事ができ、その無機酸化物には、制限されるものではないが、マグネシア、ベリア、ボリア、シリカ、ゲルマニア、酸化スズ、酸化亜鉛、チタニア、ジルコニア、バナジア、酸化鉄、クロミア、酸化コバルト、その他が含まれている。
【００２６】
アルミニウム−リン酸結合剤は一般的にはアモルファスであり、つまり、その結合剤物質は本質的にはアモルファス性質である。好ましくは、その結合剤の孔体積の約10質量％は結晶物質に特徴的なように微孔体積であり、その微孔体積は好ましくは孔体積の５％以下、最も好ましくは２％以下である。結晶性アルミノリン酸塩は一般的には頑丈で押しつぶそうという力に対して抵抗性のある触媒を調製するためには望ましくない結合剤物質である。アモルファス相でない物質は一般的にはガンマアルミナの形状で存在しており、アモルファスリン酸アルミニウムのリン含有率が減少すると、結晶物質の割合が増大する。リンの割合が高いと平均全体密度が減少するので、この球状物質の平均全体密度もリンの含有率と共に変化する。表面積もリン含有率によって制御され、ガンマ−アルミナオイル−ドロップされた球状粒子は一般的には最大約250ｍ2/ｇの表面積を持っているのに対して、リン酸アルミニウムの球状粒子は最大約450ｍ2/ｇの表面積を持っている。結合剤／基質のＡｌ／Ｐ元素比率は約１／10〜100／１、より一般的には約１／５〜20／１、そして多くの場合は約１：１〜５：１の範囲である。
【００２７】
触媒が特定のブラッグ角位置で特徴的なピーク強度を示すＸ線回折パターンを有している。特に、好ましい触媒は２θ（θ＝ブラッグ角）が48.5度と46.5度でのピークの強度の比率が、48.5：46.5で少なくとも約1.1、そして好ましくは２θが48.5度と47.5度でのピークの強度の比率が、48.5：47.5で少なくとも約1.0となるようなＸ線回折パターンを有している。Ｘ線回折パターンは標準的なＸ線粉末回折法で得ることができ、その適切な事例を以下に述べる。一般的に、放射源は45KV及び35mAで操作される高強度、銅標的Ｘ線チューブである。平たく圧縮した粉末サンプルをコンピュータ制御回折計で0.030°のステップ・サイズと9.0秒のドゥエルタイムで操作する。銅Ｋ放射からの回折パターンはペルティエ効果冷却固体検出装置で記録することができる。データは制御しているコンピュータにデジタル形態で好適に記憶させることができる。ピーク高さ及びピーク位置はコンピュータ・プロットから、２倍のシータ（２θ）の関数として読み取られ、ここでシータがブラッグ角である。
【００２８】
触媒が金属成分、好ましくはガリウム、レニウム、及びビスマスで構成される群から選択される金属成分を含むことは本発明の範囲内である。しかしながら、触媒は好ましくは本質的に孔径が５〜８オングストロームの範囲のゼオライト型アルミノケイ酸塩とリン酸アルミニウム結合剤で構成される。
【００２９】
オプションとして、この触媒はＣ8芳香族化合物生成物内のパラキシレンの割合を増大させるために予備的なコーキング処理にかけてもよい。本触媒の予備コーキングを行うと生成物内のパラキシレンの割合が不均化条件下での均衡レベル以上、好ましくはＣ8芳香族化合物の少なくとも80質量％、最適には約90質量％程度に上昇する。プレコーキングは、通常、不均化条件に対してひとつ以上の温度、低めの空間速度、及び低めの水素対炭化水素比率で構成されるプレコーキング状態で不均化のために使用する前に新鮮な、あるいは再生された触媒上で行われる。こうした操作条件は一般的に不均化に関して上に開示された範囲内であり、作動温度は一般的にはより高めで、好ましくは不均化温度より少なくとも50℃以上である。プレコーキングのための時間は約0.5時間〜10日程度の範囲である。プレコーキングは触媒の炭素含有率を約５〜40質量％、好ましくは約10〜30質量％の範囲にする。プレコーキングのためのコークス形成原料はここに述べられているような供給原料で構成されていてもよいし、あるいは好ましくは芳香族化合物を含む他の炭化水素あるいはそれらの混合物を用いてもよい。
【００３０】
【実施例】
実施例１
本発明によるアルミニウム−リン結合ＭＦＩ触媒Ａを以下の手順でつくった。第１の溶液をヘキサメチレンテトラアミンの水溶液にリン酸をその結合剤内でのアルミナ：リンの原子の比率が約４：１とするのに十分な量だけ加えて調製した。第２の溶液はＳｉ／Ａｌ比が約39のアンモニア交換ＭＦＩタイプのゼオライトを塩酸内で金属性アルミニウムを消化することで調製した十分な量のアルミナゾルに最終触媒内のゼオライト含有量が約77質量％となるように加えて調製した。これら２つの溶液を混ぜ合わせて、ＨＭＴ、リン、アルミナゾル、及びゼオライトの均一な混合物をつくりだした。この混合物を小滴として93℃の温度に保たれた油槽内に分散させた。これらの油滴はそれらが固定して、直径が1.6mm程度のヒドロゾル球を形成するまで油槽にとどめた。この球を油槽から取り出して、水で洗浄し、空気乾燥して、約650℃の温度で焼成した。本発明によるこの不均化触媒を触媒Ａとした。
【００３１】
実施例２
本発明によるものではないアルミニウム−リン結合ＭＦＩ触媒を結合剤内のリン対アルミニウム比率を変えたことを除けば実施例１の場合と同様の手順で調製した。以下に示すような結合剤内のアルミナ：リンの原子比をつくりだすのに十分な不均化量だけリン酸をヘキサメチレンテトラアミン（ＨＭＴ）水溶液に加えて第１の溶液を調製した。さらに、Ｓｉ／Ａｌ2比が約39のアンモニア交換ＭＦＩタイプのゼオライトを塩酸内で金属性アルミニウムを消化することで調製した十分な量のアルミナゾルに最終触媒内のゼオライト含有量が以下に示すようになるよう加えることによって、第２の溶液を調製した。これら２つの溶液を混ぜ合わせて、ＨＭＴ、リン、アルミナ、及びゼオライトの均一な混合物をつくりだし、この混合物を93℃の温度で保持された油槽内に小滴として分散させた。これらの油滴は固定し、ヒドロゾル球を形成するまで油槽内に残し、それらヒドロゾル球は油槽から取り出され、水洗され、空気乾燥され、そして約650℃の温度で焼成された。これらの触媒を以下のように命名し、以下のような組成を有していた。
0004289758.tif 000002
【００３２】
実施例３
特性及び結果を本発明による不均化触媒及びプロセスと比較するための比較例として、アルミナ結合ＭＦＩ触媒を調製した。最終的に触媒内のゼオライト成分が塩酸内でアルミニウムを消化することによって約70質量％となるのに十分な量のアルミナゾルに、Ｓｉ／Ａｌ2比率が約39のアンモニア交換ＭＦＩタイプのゼオライトを加えることによって調製した溶液にヘキサメチレンテトラアミン（ＨＭＴ）を加えた。これらの成分を混ぜ合わせてＨＭＴ、アルミナゾル、及びゼオライトの均一的な混合物をつくった。この混合物を小滴として約93℃の温度に保持された油槽内に分散したところ、それらの小滴は固定して、直径が約1.6mmのヒドロゾル球を形成するまで油槽内に残存した。これらの油滴を油槽から取り出して、水洗、空気乾燥してから、約650℃の温度で焼成した。この基準触媒を触媒Ｘとした。
【００３３】
実施例４
触媒Ａ，Ｂ，Ｃ，Ｄ及びＸのＸ線回折パターンを標準的なＸ線粉末手法によって得た。放射源は45KV及び35mAで操作される高強度、銅標的Ｘ線チューブであった。平たく圧縮された粉末サンプルをコンピュータ制御回折計で0.030°及びドゥエルタイム9.0秒で連続モードで走査した。銅Ｋ照射からの回折パターンはペルチエ効果冷却固体検出装置によって記録した。このデータは制御しているコンピュータ内にデジタル形式で記憶された。ピーク強度及びピーク位置を２倍のシータ（２θ）の関数としてコンピュータから読み出したが、この場合シータはブラッグ角度であり、触媒Ａに関しては図１に示してある。２θ（θ＝ブラッグ角）が約48.5度と約46.5度でのピーク強度の比率と２θ（θ＝ブラッグ角）が約48.5度と約47.5度でのピーク強度の比率は各触媒に対して以下の通りと判定された。
0004289758.tif 000003
【００３４】
実施例５
不均化反応での上に述べた触媒の性能を比較判定するためにパイロット・テストを行った。最初に触媒を約560℃の温度と４重量時間空間速度（ＷＨＳＶ）を含む条件下でモル比で１：５の割合での水素と窒素の存在下、総キシレン中にパラキシレンが約90モル％になるのに十分な時間予備コーキングした。その後、純粋なトルエンの不均化を純粋な水素の存在下で、トルエンを30％転化させるのに必要な種々の温度で2.45Mpa及び４ＷＨＳＶを含む条件下で実行した。得られた結果をパイロット・プラントの相関関係で標準化したところ、30％の転化率及び90％のパラキシレン／キシレンでの対比ベンゼン：キシレンのモル比を得た。
【００３５】
触媒Ａを61時間プレコーキングしたところ、上に述べたような活性及び選択性を制御するのに十分な炭素含有率が得られた。その後、460℃と445℃に温度を変えて純粋なトルエンの不均化を行った。
【００３６】
触媒Ｂを90時間プレコーキングしたところ、上に述べたような活性及び選択性を制御するのに十分な炭素含有率が得られた。その後、461℃と451℃に温度を変えて純粋なトルエンの不均化を行った。
【００３７】
触媒Ｃを55時間プレコーキングしたところ、上に述べたような活性及び選択性を制御するのに十分な炭素含有率が得られた。その後、454℃と441℃に温度を変えて純粋なトルエンの不均化を行った。
【００３８】
触媒Ｄを42時間プレコーキングしたところ、上に述べたような活性及び選択性を制御するのに十分な炭素含有率が得られた。その後、460℃と448℃に温度を変えて純粋なトルエンの不均化を行った。
【００３９】
触媒Ｘを34時間プレコーキングしたところ、上に述べたような活性及び選択性を制御するのに十分な炭素含有率が得られた。その後、457℃、440℃、及び431℃に温度を変えて純粋なトルエンの不均化を行った。
【００４０】
30％の転化率と90％のパラキシレン／キシレン比率で得られたベンゼン／キシレン比率は以下の通りであった。
触媒Ａ    １．４５
触媒Ｂ    １．５７
触媒Ｃ    １．５８
触媒Ｄ    １．７４
触媒Ｘ    １．７３
この結果、本発明による触媒Ａは明らかに最も好ましいベンゼン対キシレン比率を示している。
【００４１】
【発明の効果】
本発明の方法により、トルエンの不均化によってパラキシレンの高い収量を得ることができる。
【図面の簡単な説明】
【図１】本発明による触媒のＸ線回折パターンを示す図である。
【図２】トルエン不均衡化のパイロット・プラント・テストにおける転化及び選択性を示す図である。
【図１】
0004289758.tif 000004
【図２】
0004289758.tif 000005